(57)【要約】【課題】天然毛髪に近い風合いを備えた人工毛髪用繊維束であって、天然毛髪と同様にしてスチームセットやヘアアイロンセットの方法を用いて容易にスタイリングができ、また、シャンプーの際等の水分によっても、スタイリングにより形成されたカールが伸びにくく、セットが崩れにくい性質を有する、安価な人工毛髪用繊維束、及びそれを用いた頭飾製品を提供することを課題とする。【解決手段】再生コラーゲン繊維、人毛繊維及び獣毛繊維から選ばれる２種以上の繊維を含有するタンパク質系繊維束（Ａ）と合成繊維束（Ｂ）とを混合して得られうることを特徴とする人工毛髪用繊維束を用いる。【選択図】なし【特許請求の範囲】
【請求項１】
再生コラーゲン繊維、人毛繊維及び獣毛繊維から選ばれる２種以上の繊維を含有するタンパク質系繊維束（Ａ）と合成繊維束（Ｂ）とを混合して得られうることを特徴とする人工毛髪用繊維束。
【請求項２】
前記タンパク質系繊維束（Ａ）と前記合成繊維束（Ｂ）との混合割合が（Ａ）／（Ｂ）＝９０／１０〜１０／９０である請求項１に記載の人工毛髪用繊維束。
【請求項３】
前記タンパク質系繊維束（Ａ）が人毛繊維と獣毛繊維とからなる繊維束である請求項１又は請求項２に記載の人工毛髪用繊維束。
【請求項４】
前記タンパク質系繊維束（Ａ）が人毛繊維と再生コラーゲン繊維とからなる繊維束である請求項１又は請求項２に記載の人工毛髪用繊維束。
【請求項５】
前記タンパク質系繊維束（Ａ）中の前記再生コラーゲン繊維の含有割合が２０〜８０質量％である請求項４に記載の人工毛髪用繊維束。
【請求項６】
前記再生コラーゲン繊維が、１６０℃での熱収縮率が５％以下であり、単繊維繊度が３０〜９０ｄｔｅｘである請求項１、２、４、５のいずれか１項に記載の人工毛髪用繊維束。
【請求項７】
前記合成繊維束（Ｂ）がポリエステル系繊維及び／又はポリアミド系繊維を含有する繊維束である請求項１〜６のいずれか１項に記載の人工毛髪用繊維束。
【請求項８】
前記ポリエステル系繊維及び／又はポリアミド系繊維が、限界酸素指数（ＬＯＩ値）が２５以上で、かつ１８０℃での熱収縮率が５％以下の繊維である請求項７に記載の人工毛髪用繊維束。
【請求項９】
請求項１〜８のいずれか１項に記載の人工毛髪用繊維束を加工してなる頭飾製品。
【請求項１０】
前記頭飾製品が、ウィービング、ウィッグ、ツーぺ、ヘアーエクステンションまたはヘアアクセサリーである請求項９に記載の頭飾製品。
【発明の詳細な説明】
【技術分野】
【０００１】
本発明は、ウィッグまたはヘアアクセサリー等の頭飾製品として用いられる人工毛髪用繊維束及びそれを用いた頭飾製品に関するものである。
【背景技術】
【０００２】
ウィッグまたはヘアアクセサリー等の頭飾製品に用いられる繊維としては、ヒトの毛髪（天然毛髪）に由来する人毛繊維や、アクリル系繊維，塩化ビニル系繊維，ポリエステル系繊維等の合成繊維が幅広く用いられている。
【０００３】
人毛繊維を用いた頭飾製品は、頭部に装着した場合に風合い（艶や触感）が天然毛髪と似ているために外観上の違和感が少なく、また、耐熱性が高いために、天然毛髪をスタイリングする際に用いられる１６０℃以上の温度でのヘアアイロンセットの方法を用いて容易にスタイリングすることができる。
【０００４】
しかしながら、人毛繊維はヒトに由来するもので、その供給量が限定的であるために、合成繊維に比べて高価であり、特に、長い人毛繊維は、希少であり、非常に高価であるという問題がある。また、その毛質（太さ、硬さ等）が人種や性別、あるいは個人差により大きく異なるために、品質が均質なものを得ることが困難であり、品質斑が生じやすいという問題がある。さらに、水の付着等に対するスタイルの保持性が低く、シャンプーの際の水分等によりスタイリングにより形成したカールが伸びて、セットが崩れやすいという問題がある。
【０００５】
一方、合成繊維を用いた頭飾製品は、合成繊維の大量生産が可能であるために人毛繊維に比べて安価であり、また、品質斑も小さく、また、水の付着等に対するスタイルの保持性が高いために、シャンプーの際の水分によっても、人毛繊維のようにはカールが伸びることがなく、セットが崩れにくいという特徴がある。
【０００６】
しかしながら、合成繊維は天然毛髪とは風合いが大きく異なり、合成繊維からなる頭飾製品をヒトの頭部に装着した場合には、外観上の違和感が生じやすいという問題がある。また、人工毛髪に用いられるようなアクリル系繊維，塩化ビニル系繊維，ポリエステル系繊維等の合成繊維を形成する樹脂成分は熱可塑性を有するために、ヘアアイロンセットの方法を用いて高温でスタイリングする場合には、樹脂が軟化して、カールが固定される前に自重で伸びてしまい、カールを固定するには一定の冷却時間を確保する必要があるという問題がある。また、高温により、合成繊維が収縮したり、縮れたりしやすいという問題もある。
【０００７】
前記のような各種問題を解決するために、例えば、下記特許文献１には、人毛と特定のポリエステル系繊維とを特定の割合で混合してなる毛髪用繊維束が記載されている。
【０００８】
前記特許文献１に開示の技術は、人毛と特定のポリエステル系繊維とを混合することにより、ヘアアイロンセットで冷却することなく容易にスタイリングできるという特徴を有し、また、特定のポリエステル系繊維を用いることにより、人毛に由来する品質斑を抑制したものであるが、前記のような構成においては、タンパク質系の繊維として人毛のみを用いているために、原料コストが高いという問題がある。さらに、前記技術において、特に、人毛の混合比率が高い場合においては、毛髪用繊維束中に含有される繊維の繊度の組み合わせの自由度が低く、繊度の組み合わせを調整することによるボリューム感やスタイルの安定感の調整の自由度が低かった。従って、天然毛髪に近い風合いを有し、ヘアアイロンセットで容易にスタイリングでき、且つ、シャンプーの際の水分によってもセットが崩れにくく、ボリューム感やスタイルの安定感の調整の自由度に富んだ安価な人工毛髪用繊維束の開発が求められていた。
【特許文献１】国際公開第２００５／０３７０００号パンフレット
【発明の開示】
【発明が解決しようとする課題】
【０００９】
本発明は、天然毛髪に近い風合いを備えた人工毛髪用繊維束であって、天然毛髪と同様にしてヘアアイロンセットの方法を用いて容易にスタイリングができ、また、シャンプーの際の水分によっても、スタイリングにより形成されたカールが伸びにくく、セットが崩れにくい性質を有し、さらに、繊度の組み合わせの自由度が高いためにボリューム感やスタイルの安定感の調整の自由度が高い、安価な人工毛髪用繊維束、及びそれを用いた頭飾製品を提供することを課題とする。
【課題を解決するための手段】
【００１０】
請求項１の発明は、再生コラーゲン繊維、人毛繊維及び獣毛繊維から選ばれる２種以上の繊維を含有するタンパク質系繊維束（Ａ）と合成繊維束（Ｂ）とを混合して得られうることを特徴とする人工毛髪用繊維束である。このような構成により、ヘアアイロンセットの方法を用いて容易にスタイリングができる（以下、この性質をアイロンセット性ともいう）とともにスチームセットの方法を用いたセット性にも優れ、また、シャンプーの際の水分によってもカールが伸びにくいためにセットが崩れにくく（以下、この性質を、耐シャンプー性ともいう）、さらに、天然毛髪に近い風合いを備えた人工毛髪用繊維束を安価に得ることができる。そして、タンパク質系繊維として上記２種以上の繊維を含有するために、繊維の繊度の選択の幅が広がり、ボリューム感やスタイルの安定感の調整が容易になる。
【００１１】
また、請求項２の発明は、前記タンパク質系繊維束（Ａ）と前記合成繊維束（Ｂ）との混合割合が（Ａ）／（Ｂ）＝９０／１０〜１０／９０である請求項１に記載の人工毛髪用繊維束である。前記混合割合でタンパク質系繊維束（Ａ）と合成繊維束（Ｂ）とを混合した場合には、アイロンセット性と耐シャンプー性をバランスよく備えることができる。
【００１２】
また、請求項３の発明は、前記タンパク質系繊維束（Ａ）が人毛繊維と獣毛繊維とからなる繊維束である請求項１又は請求項２に記載の人工毛髪用繊維束である。このような構成により、更に天然毛髪に近い風合いを備えた人工毛髪用繊維束を安価に得ることができる。
【００１３】
また、請求項４の発明は、前記タンパク質系繊維束（Ａ）が人毛繊維と再生コラーゲン繊維とからなる繊維束である請求項１又は請求項２に記載の人工毛髪用繊維束である。再生コラーゲン繊維は繊度及び長さを自由に制御することができるために、このような構成により、品質斑が少なく、また、所望のボリューム感やスタイルを得るために必要な繊度及び長さの再生コラーゲン繊維を自由に選択して人工毛髪用繊維束を得ることができる。
【００１４】
また、請求項５の発明は、前記タンパク質系繊維束（Ａ）中の前記再生コラーゲン繊維の含有割合が２０〜８０質量％である請求項４に記載の人工毛髪用繊維束である。このような含有割合で再生コラーゲン繊維を用いることにより、天然毛髪に近い風合いを充分に維持しながら、品質斑がより少ない人工毛髪用繊維束を安価に得ることができる。
【００１５】
また、請求項６の発明は、前記再生コラーゲン繊維が、１６０℃での熱収縮率が５％以下であり、単繊維繊度が３０〜９０ｄｔｅｘである請求項１、２、４、５のいずれか１項に記載の人工毛髪用繊維束である。このような再生コラーゲン繊維を用いた場合には、よりアイロンセット性に優れた人工毛髪用繊維束を得ることができる。
【００１６】
また、請求項７の発明は、前記合成繊維束（Ｂ）がポリエステル系繊維及び／又はポリアミド系繊維を含有する繊維束である請求項１〜６のいずれか１項に記載の人工毛髪用繊維束である。このような合成繊維束を用いた場合には、特に、アイロンセット性を高く維持することができる。
【００１７】
また、請求項８の発明は、前記ポリエステル系繊維及び／又はポリアミド系繊維が、限界酸素指数（ＬＯＩ値）が２５以上で、かつ１８０℃での熱収縮率が５％以下の繊維である請求項７に記載の人工毛髪用繊維束である。このようなポリエステル系繊維又はポリアミド系繊維を用いた場合には、難燃性が高く、また、ヘアアイロンセットの際の繊維の収縮や縮れの発生を抑制することができる。
【００１８】
また、請求項９の発明は、請求項１〜８のいずれか１項に記載の人工毛髪用繊維束を加工してなる頭飾製品である。このような頭飾製品は、スタイリングが容易で、シャンプー等によってもカールが伸びにくく、また、頭部に装着しても違和感がないものである。
【００１９】
また、請求項１０の発明は、頭飾製品が、ウィービング、ウィッグ、ツーぺ、ヘアーエクステンションまたはヘアアクセサリーである請求項９に記載の頭飾製品である。頭飾製品として、特に、ウィービング、ウィッグ、ツーぺ、ヘアーエクステンションまたはヘアアクセサリーに用いた場合には、前記人工毛髪用繊維束の特性を効果的に発揮させることができる。
【発明の効果】
【００２０】
本発明によれば、人工毛髪用繊維束にヘアアイロンセットでカールを施す場合において、カールを固定させるためにセット後に充分な冷却時間を確保する必要がなく、また、カールが形成された人工毛髪用繊維束にシャンプーの際に水分が付着してもカールは伸びにくくセットが崩れにくい。また、２種以上のタンパク質系繊維を用いることにより、繊度の調整の自由度が高いために、ボリューム感やスタイルの安定感の調整が容易である。そして、前記のような優れた特性を備え、且つ天然毛髪に近い風合いを備えた人工毛髪用繊維束を安価に得ることができる。
【発明を実施するための最良の形態】
【００２１】
以下に、本発明を具体的に説明する。
【００２２】
本発明において用いられるタンパク質系繊維束（Ａ）とは、再生コラーゲン繊維、人毛繊維及び獣毛繊維から選ばれる２種以上の繊維を含有するタンパク質系繊維からなる繊維束である。これらのタンパク質系繊維は、天然毛髪と同様にタンパク質を主成分とするために、天然毛髪に近い耐熱性を有するためにアイロンセット性に優れている。以下に、本発明で用いられる各種タンパク質系繊維について詳しく説明する。
【００２３】
（再生コラーゲン繊維）
本発明に用いられる再生コラーゲン繊維とは、従来から再生コラーゲン繊維として知られているものが特に制限なく用いられる。
【００２４】
前記再生コラーゲン繊維の単繊維繊度としては３０〜９０ｄｔｅｘ、更には、３５〜８５ｄｔｅｘ、とくには、４０〜８０ｄｔｅｘであることが好ましい。前記繊度が低すぎる場合には、毛髪用繊維としては柔らかすぎるため、スタイリングが難しくなり、高すぎる場合には、繊維が硬くなりすぎて触感がわるくなる傾向がある。
【００２５】
また、前記再生コラーゲン繊維としては、１６０℃での熱収縮率が５％以下であるものが特に好ましい。前記熱収縮率が５％を超える再生コラーゲン繊維を用いた場合には、１６０℃以上でのヘアアイロンセットによる処理で、収縮したり、縮れが発生しやすくなるため好ましくない。
【００２６】
なお、前記熱収縮率は、一般的に熱分析で用いられる熱機械分析装置により、１０ｍｇ／ｄｔｅｘ以下の荷重をかけて、２〜２０℃／分の昇温速度で、室温〜融点付近までの熱収縮率を測定することにより得られるものであるが、荷重、昇温速度によってその値が変動するために、本発明における熱収縮率は、荷重を５．５５ｍｇ／ｄｔｅｘ、昇温速度を３℃／分とした場合の熱収縮率である。
【００２７】
以下に、再生コラーゲン繊維の製法の一例について説明する。
【００２８】
再生コラーゲン繊維は、例えば、牛等の皮からなるコラーゲン原料を溶解処理することにより、可溶化して得られるコラーゲン溶液を、溶液紡糸することにより得られる。
【００２９】
コラーゲン原料としては、牛などの動物から得られるフレッシュな床皮や塩漬けされた生皮が用いられる。このようなコラーゲン原料に含有されるコラーゲンは、部分的に架橋している不溶性のコラーゲンであるために、架橋を切断する可溶化処理が施される。前記可溶化処理の方法としては、公知のアルカリ可溶化法や酵素可溶化法などを用いることができる。
【００３０】
可溶化されたコラーゲンは、例えば、ｐＨ２〜４．５に調整された固形分濃度が１〜１５質量％程度のコラーゲン溶液に調製される。
【００３１】
そして、前記コラーゲン溶液を、紡糸ノズルやスリットを通して吐出し、無機塩水溶液に浸漬することにより再生コラーゲン繊維が得られる。
【００３２】
なお、本発明に用いられる再生コラーゲン繊維としては、有機架橋剤や金属塩と反応させて耐水化させたものが好ましい。このような処理により、コラーゲンに着色が少なくなり、また、吸水率が低下し、湿触感が良好になる。また、耐熱性が向上するために、より高い温度でのアイロンセットやスチームセットによるスタイリングが可能となる。
【００３３】
前記有機架橋剤としては、単官能エポキシ化合物が、コラーゲンの着色が少なく、また、繊維の吸水率を低下させる効果が高い点から好ましい。
【００３４】
架橋に用いられる単官能エポキシ化合物の量としては、アミノ酸分析法により測定した、再生コラーゲン繊維中の単官能エポキシ化合物と反応可能なアミノ基の量に対し、０．１〜５００当量、好ましくは０．５〜１００当量、さらに好ましくは１〜５０当量である。前記単官能エポキシ化合物の量が少なすぎる場合には、再生コラーゲン繊維に対する耐水化効果が充分でなく、多すぎる場合には、耐水化効果は高いものの、工業的な取扱い性や環境面で好ましくない傾向にある。
【００３５】
前記単官能エポキシ化合物による再生コラーゲン繊維の処理温度は、５０℃以下であることが好ましい。処理温度が５０℃をこえる場合には、再生コラーゲン繊維が変性したり、得られる繊維の強度が低下し、安定的な繊維の製造が困難になる。
【００３６】
また、前記金属塩としては、アルミニウム塩が、コラーゲンの着色が少なく、得られる再生コラーゲン繊維に湿潤時のコシが加わり、湿触感が改良される点から好ましい。ここで用いられるアルミニウム塩は特に限定されないが、例えば、硫酸アルミニウム、塩化アルミニウム、塩基性塩化アルミニウムまたは塩基性硫酸アルミニウムなどが挙げられる。これらのアルミニウム塩は単独で用いても、２種以上を組み合わせて用いてもよい。耐水化処理に用いられるアルミニウム塩の水溶液のアルミニウム塩濃度としては、酸化アルミニウム（Ａｌ2Ｏ3）に換算して１〜１０質量％であることが好ましい。１質量％未満では再生コラーゲン繊維中のアルミニウム含量が少なくなるために、湿触感が不良となり、カールセットなどの形状を付与しにくくなる傾向があり、また、１０質量％をこえる場合には処理後の再生コラーゲン繊維が硬くなって風合いを損ねてしまうおそれがある。
【００３７】
なお、前記再生コラーゲン繊維は、通常、オイリング処理して用いられる。
【００３８】
前記オイリング処理に用いられる繊維処理剤としては、例えば、アミノ変性シリコーン、エポキシ変性シリコーン、ポリエーテル変性シリコーンなどのエマルジョンやプルロニック型ポリエーテル系静電防止剤からなる油剤などを用いることができる。
【００３９】
（人毛繊維）
本発明に用いられる人毛繊維とは、天然毛髪に由来する繊維であり、天然毛髪そのもののほか、天然毛髪にキューティクル除去処理や、殺菌、脱色、染色、光沢付与処理等を施して得られる繊維であり、従来から天然毛髪に由来する繊維として毛髪用繊維の用途に用いられている繊維である。
【００４０】
（獣毛繊維）
本発明に用いられる獣毛繊維とは、ヒトを除く哺乳類の毛に由来する繊維であり、具体的には、ヤク、ラクダ、ヤギ、馬などの獣に由来する獣毛そのもののほか、獣毛にキューティクル除去処理や、殺菌、脱色、染色、光沢付与処理等を施して得られる繊維である。
【００４１】
（合成繊維）
本発明に用いられる合成繊維とは、溶融紡糸工程または溶液紡糸工程により得られる合成樹脂繊維であり、具体的には、ポリエステル系繊維、ポリアミド系繊維、ポリ塩化ビニル系繊維、ポリアクリル系繊維等が挙げられる。これらの中では、ポリエステル系繊維及びポリアミド系繊維が耐熱性に優れているために、高いアイロンセット性を維持できる点から好ましい。
【００４２】
前記合成繊維の単繊維繊度としては、２０〜１００ｄｔｅｘ、更には、３０〜９０ｄｔｅｘ、とくには４０〜８０ｄｔｅｘであることが好ましい。前記単繊維繊度が低すぎる場合には、毛髪用繊維としては柔らかすぎて、スタイリングが難しくなり、また、高すぎる場合には硬すぎて触感がわるくなる傾向がある。
【００４３】
本発明に用いられる合成繊維としては、特に、ポリエステル系繊維及びポリアミド系繊維のいずれかを少なくとも含有し、限界酸素指数（ＬＯＩ値）が２５以上で、１８０℃の熱収縮率が５％以下であり、単繊維繊度が２０〜１００ｄｔｅｘである繊維を用いることが好ましい。
【００４４】
前記ＬＯＩ値が２５未満になると次第に燃え易くなり、また、燃焼時に溶融滴下（ドリップ）しやすくなる。また、前記熱収縮率が５％を超える場合には、１６０℃以上のヘアアイロンセットによる処理を行った場合には収縮したり、縮れが発生してしまうおそれがある。
【００４５】
なお、上述した熱収縮率は、再生コラーゲン繊維の熱収縮率を測定する方法と同様の方法で測定したものである。
【００４６】
以下に、本発明で用いられる合成繊維として、とくに、好ましい繊維であるポリエステル系繊維及びポリアミド繊維について、詳しく説明する。
【００４７】
前記ポリエステル系繊維は、ポリエステル系樹脂またはポリエステル系樹脂組成物を溶融紡糸して得られる繊維である。
【００４８】
前記ポリエステル系樹脂としては、例えば、ポリエチレンテレフタレート，ポリプロピレンテレフタレート，ポリブチレンテレフタレート等のポリアルキレンテレフタレートや前記ポリアルキレンテレフタレートを主体として、更に、少量の共重合成分が共重合された共重合ポリエステル、あるいは、前記ポリアルキレンテレフタレートや共重合ポリエステルとポリアリレートやポリカーボネート等とをポリマーアロイして得られる樹脂等が挙げられる。
【００４９】
また、前記ポリアミド系繊維は、ポリアミド系樹脂またはポリアミド系樹脂組成物を溶融紡糸して得られる繊維である。
【００５０】
前記ポリアミド系樹脂としては、例えば、ナイロン６、ナイロン６６、ナイロン６６６、ナイロン１２、ナイロン４６、ナイロン６１０、ナイロン６１２などのポリアミド、及びこれらのナイロンを主体とし、更に、少量の共重合成分が共重合された共重合ポリアミド等が挙げられる。
【００５１】
前記ポリエステル系樹脂およびポリアミド系樹脂の固有粘度としては、０．５〜１．４であるのが好ましく、さらには０．６〜１．２であるのが好ましい。前記固有粘度が低すぎる場合には、得られる繊維の機械的強度が低下する傾向があり、高すぎる場合には、分子量の増大に伴い溶融粘度が高くなり、溶融紡糸が困難になり、繊度の調整が困難になる傾向がある。
【００５２】
なお、ポリエステル系樹脂組成物およびポリアミド系樹脂組成物には、リン系難燃剤や臭素系難燃剤等の難燃剤を含有させることにより、難燃性を付与することが好ましい。
【００５３】
前記リン系難燃剤としては、例えば、ホスフェート系化合物、ホスホネート系化合物、ホスフィネート系化合物、ホスフィンオキサイド系化合物、ホスホナイト系化合物、ホスフィナイト系化合物、ホスフィン系化合物、縮合リン酸エステル系化合物、リン酸エステルアミド化合物および有機環状リン系化合物などからなるものが挙げられる。
【００５４】
また、前記臭素系難燃剤としては、例えば、臭素含有リン酸エステル類、臭素化ポリスチレン類、臭素化ポリベンジルアクリレート類、臭素化エポキシオリゴマー類、臭素化ポリカーボネートオリゴマー類、テトラブロモビスフェノールＡ誘導体、臭素含有トリアジン系化合物、臭素含有イソシアヌル酸系化合物などからなるものが挙げられる。
【００５５】
これらは単独で用いても、２種以上を組み合わせて用いてもよい。
【００５６】
前記難燃剤の含有割合は、樹脂成分１００質量部に対し、５〜３０質量部、更には、６〜２５質量部、とくには、７〜２０質量部であることが好ましい。前記含有割合が少なすぎる場合には難燃効果が得られ難くなり、多すぎる場合には機械的特性、耐熱性、耐ドリップ性が損なわれる。
【００５７】
また、ポリエステル系樹脂組成物およびポリアミド系樹脂組成物には、更に難燃効果を高めるために難燃助剤を含有させてもよい。
【００５８】
前記難燃助剤の具体例としては、例えば、メラミンシアヌレート、三酸化アンチモン、四酸化アンチモン、五酸化アンチモン、アンチモン酸ナトリウム等が挙げられ、これらは単独で用いても、２種以上を組み合わせて用いてもよい。
【００５９】
前記難燃助剤の含有割合は、樹脂成分１００質量部に対し、１０質量部以下、更には、８質量部以下、とくには、６質量部以下であることが好ましい。難燃助剤の含有割合が多すぎる場合には、紡糸時の加工安定性や繊維の外観および透明性が損なわれる傾向がある。
【００６０】
ポリエステル系樹脂およびポリアミド系樹脂には、更に、必要に応じて、艶消し材や耐熱剤、光安定剤、蛍光剤、酸化防止剤、静電防止剤、顔料、可塑剤、潤滑剤などの各種添加剤を含有させることができる。
【００６１】
前記艶消し材としては、有機微粒子や無機微粒子を使用することができる。
【００６２】
前記有機微粒子としては、樹脂成分と相溶しないか、部分的に相溶しない構造を有する有機樹脂が好ましく用いられ、具体的には、例えば、ポリアリレート、ポリアミド、フッ素樹脂、シリコーン樹脂、架橋アクリル樹脂、架橋ポリスチレンなどが好ましく用いられる。これらは単独で用いても、２種以上を組み合わせて用いてもよい。安定的に光沢調整効果を発現するためには、耐熱性および分散性の点から、架橋ポリスチレン樹脂および架橋アクリル粒子が好ましい。
【００６３】
また、前記無機微粒子としては、ポリエステル系樹脂又はポリアミド系樹脂の屈折率に近い屈折率を有するものが繊維の透明性や発色性に優れる点から好ましく、例えば、炭酸カルシウム、酸化ケイ素、酸化チタン、酸化アルミニウム、酸化亜鉛、タルク、カオリン、モンモリロナイト、ベントナイト、マイカ、あるいは、これらの複合粒子などが挙げられる。これらは単独で用いてもよく、２種以上を組み合わせて用いてもよい。これらのなかでは、酸化ケイ素、酸化ケイ素を主体とした複合粒子で、特に、球形に近い微粒子が光沢調整効果は高い点から好ましい。本発明に用いられる無機微粒子は、必要に応じてエポキシ化合物、シラン化合物、イソシアネート化合物、チタネート化合物等で表面処理されてもよい。
【００６４】
前記ポリエステル系樹脂組成物及びポリアミド系樹脂組成物は、通常の溶融混練により得られる。溶融混練に用いられる混練機の例としては、例えば一軸押出機、二軸押出機、ロール、バンバリーミキサー、ニーダーなどが挙げられる。これらの中では、二軸押出機が、混練度の調整、操作の簡便性の点から好ましい。
【００６５】
ポリエステル系繊維及びポリアミド系繊維は、前記樹脂又は樹脂組成物を通常の溶融紡糸法で溶融紡糸することにより製造することができる。
【００６６】
具体的には、例えば、押出機、ギアポンプ、口金などの温度を２５０〜３１０℃に設定して溶融紡糸し、紡出糸条を加熱筒中に通過させた後、ガラス転移点以下に冷却し、５０〜５０００ｍ／分の速度で引き取ることにより紡出糸が得られる。また、紡出糸条を冷却用の水を入れた水槽で冷却し、繊度のコントロールを行なうことも可能である。加熱筒の温度や長さ、冷却風の温度や吹付量、冷却水槽の温度、冷却時間、引取速度は、吐出量及び口金の孔数によって適宜調整することができる。
【００６７】
得られた未延伸糸は熱延伸されるが、延伸は未延伸糸を一旦巻き取ってから延伸する２工程法および巻き取ることなく連続して延伸する直接紡糸延伸法のいずれの方法によってもよい。熱延伸は、１段延伸法または２段以上の多段延伸法で行なわれる。熱延伸における加熱手段としては、加熱ローラ、ヒートプレート、スチームジェット装置、温水槽などを使用することができ、これらを適宜併用することもできる。
【００６８】
本発明に用いられる合成繊維は、触感やくし通りを向上させるために、シリコーン系繊維処理剤、非シリコーン系繊維処理剤などで処理されていることが好ましい。上記シリコーン系繊維処理剤としては、例えば、ジメチルポリシロキサン、メチル水素ポリシロキサン、両末端水酸基ジメチルポリシロキサン、ビニル基含有オルガノポリシロキサン、エポキシ基含有オルガノポリシロキサン、アミノ基含有オルガノポリシロキサン、エステル基含有オルガノポリシロキサン、ポリオキシアルキレン含有オルガノポリシロキサンが挙げられ、上記非シリコーン系繊維処理剤としては、例えば、ポリエーテル系化合物、脂肪酸エステル系化合物、有機アミン系化合物、有機アミド系化合物、有機脂肪酸エステル類、有機アンモニウム塩、有機脂肪酸塩、有機スルホン酸塩、有機硫酸エステル塩、有機リン酸エステル塩などが挙げられる。
【００６９】
次に、上記説明した各種繊維を混合して得られる、本発明の人工毛髪用繊維束について詳しく説明する。
【００７０】
本発明の人工毛髪用繊維束は再生コラーゲン繊維、人毛繊維及び獣毛繊維から選ばれる２種以上の繊維を含有するタンパク質系繊維束（Ａ）と合成繊維束（Ｂ）とを混合して得られうるものである。
【００７１】
タンパク質系繊維束（Ａ）と合成繊維束（Ｂ）とを混合することにより得られうる人工毛髪用繊維束は、ヘアアイロンセットでスタイリングする際に、短時間でセットが固定されるためにアイロンセット性に優れている。また、シャンプーの際の水によっても、セットされたカールの形状が崩れにくい。
【００７２】
また、本発明に用いられるタンパク質系繊維束（Ａ）はタンパク質を主成分とする再生コラーゲン繊維、人毛繊維、獣毛繊維からなる２種以上のタンパク質系繊維を含有するものである。このように、タンパク質系繊維と合成繊維とを組み合わせて人工毛髪用繊維束を形成する場合において、前記２種以上のタンパク質繊維を組み合わせることにより、タンパク質系繊維として高価な人毛繊維のみを用いる場合に比べて安価でアイロンセット性及び耐シャンプー性の優れた人工毛髪用繊維束が得られ、また、繊度の組み合わせの自由度が高いためにボリューム感やスタイルの安定感の調整の自由度の高いという特性を得ることができる。
【００７３】
人毛繊維は天然毛髪と同様の優れた性質、具体的には、優れたアイロンセット性や天然毛髪に近い風合いを有する点で人工毛髪用繊維として用いることは好ましいが、人毛繊維のみからなる頭飾製品は、天然毛髪に由来する点から高価であり、また、毛質のばらつきが大きいために求める繊度や長さの人毛繊維を入手することが困難である。
【００７４】
獣毛繊維も、人毛繊維と同様に、高いアイロンセット性を有する点で好ましいが、人毛繊維に比べると天然毛髪との風合いの差がやや大きい。しかしながら、人毛繊維よりは大幅に安く、また、ヤク、ラクダ、ヤギ、馬などの獣の種類を適宜選択することにより幅広い繊度の繊維が得られる点から好ましく、人毛繊維に遜色のないアイロンセット性等の優れた特性を有する。
【００７５】
一方、再生コラーゲン繊維は、人毛繊維と同様にタンパク質を主成分とするが、紡糸工程により得られるものであるために、所望の繊度や所望の長さの繊維が得られる。また、工業的に生産できるものであるために人毛繊維に比べて大幅に安価である。
【００７６】
以下にタンパク質系繊維束（Ａ）と合成繊維束（Ｂ）とのそれぞれの組み合わせに沿って、本発明を更に詳しく説明する。
（人毛繊維と獣毛繊維と合成繊維との組み合わせ）
人毛繊維と獣毛繊維とからなるタンパク質系繊維束（Ａ）と合成繊維束（Ｂ）とを混合して得られる人工毛髪用繊維束は、ヘアアイロンセットの際に、充分な冷却時間を確保することなくセットが固定される点から好ましく、また、シャンプーの際に水に接触しても、セットされたカールの形状が崩れることを充分に抑制することができる。そして、獣毛繊維は人毛繊維と比較的近い特性を有するために、人毛繊維の風合いを高く維持することができる。また、獣毛繊維は人毛繊維よりも安価であるために、人毛繊維のみを用いるのと同様の優れた特性を有する人工毛髪用繊維束を安価に得ることができる。
【００７７】
また、スタイリングにおいて、ボリューム感やスタイルの安定感を調整するためには、繊度の異なる繊維を混合することが有効であるが、タンパク質系繊維束（Ａ）として人毛繊維と獣毛繊維とからなる混合物を用いることにより、幅広い繊度の組み合わせが可能になる。
【００７８】
（人毛繊維と再生コラーゲン繊維と合成繊維との組み合わせ）
人毛繊維と再生コラーゲン繊維とからなるタンパク質系繊維束（Ａ）と合成繊維束（Ｂ）とを混合して得られる人工毛髪用繊維束は、ヘアアイロンセットでスタイリングする際に、充分な冷却時間を必要とせずに、セットが固定される点から好ましく、また、シャンプー等において水に接触しても、セットされたカールの形状が崩れにくい。そして、再生コラーゲン繊維は、工業生産が可能であるために安価であり、また、紡糸工程の条件を調整することにより、バラつきが少なく、また、所望の繊度や長さを有するものが得られるために、人毛繊維と再生コラーゲン繊維とを混合したタンパク質系繊維束を用いることにより、幅広い繊度の組み合わせが可能となり、ボリューム感やスタイルの安定感の調整の自由度が高い点から特に好ましい。
【００７９】
なお、人毛繊維と再生コラーゲン繊維とからなるタンパク質系繊維束（Ａ）を用いる場合においては、前記再生コラーゲン繊維の含有割合が２０〜８０質量％、更には３０〜７０質量％であることが好ましい。前記再生コラーゲン繊維の割合が多すぎる場合には、人毛繊維の風合いが充分に出にくくなる傾向がある。また、少なすぎる場合には、タンパク質系繊維の繊度の調整の自由度が低くなり、また、コストメリットが小さくなる。
【００８０】
（獣毛繊維と再生コラーゲン繊維と合成繊維との組み合わせ）
獣毛繊維と再生コラーゲン繊維とからなるタンパク質系繊維束（Ａ）と合成繊維束（Ｂ）とを混合して得られる人工毛髪用繊維束は、ヘアアイロンセットでスタイリングする際に、充分な冷却時間を必要とせずにセットが固定される点から好ましく、また、シャンプー等において水に接触しても、セットされたカールの形状が崩れることを充分に抑制することができる。そして、獣毛繊維及び再生コラーゲン繊維はいずれも安価であるために、高価な人毛繊維のみを用いた場合に比べて遜色のない特性を有する人工毛髪繊維を大幅に安価に得ることができる。
【００８１】
前記のような本発明の人工毛髪用繊維束においては、タンパク質系繊維束（Ａ）と合成繊維束（Ｂ）との混合割合は、タンパク質系繊維束（Ａ）と合成繊維束（Ｂ）との混合割合（％）が、（Ａ）／（Ｂ）＝９０／１０〜１０／９０、更には、８０／２０〜２０／８０、とくには７０／３０〜３０／７０であることが好ましい。
【００８２】
前記タンパク質系繊維束（Ａ）の混合割合が少なすぎる場合には、ヘアアイロンセットでスタイリングする際に、セットを固定するために充分な冷却時間が必要となり、また、合成繊維束（Ｂ）の混合割合が多すぎる場合には、シャンプーの際に水に接触した場合において、セットされたカールの形状が崩れることを充分に抑制できない傾向がある。
【００８３】
このような本発明の人工毛髪用繊維束は各種頭飾製品、具体的には、ウィッグ、ツーぺ、ブレード、ヘアアクセサリー、ドールヘアー等、特にウィッグ、ツーぺ、ヘアアクセサリーの毛髪原料として好ましく用いられる。
【００８４】
ウィッグとは、婦人用、紳士用を問わず、頭部に面で取り付ける主におしゃれを楽しむための装飾品であり、その装着面積によって部分ウィッグ、ハーフウィッグ、七分ウィッグ、フルウィッグに分けられる。
【００８５】
一方、ヘアアクセサリーとは、自毛や頭皮に取り付けるウィッグを除く装飾品の総称であり、例えば、ヘアピンやヘアクリップなどを介して自毛に取り付け、自毛を長く見せるエクステンションや、頭皮に沿って網状に編んで自毛に縫い合わせたり、頭皮や自毛に接着剤等で主に帯状に取り付けるウィービング（単に繊維を束ねたものや、当業者では、一般にウエフトと呼ばれる繊維を腰蓑状に加工した繊維束、さらにそれらにカール形状を付与した装飾品）などが挙げられる。
【００８６】
本発明の人工毛髪用繊維束を用いて、頭飾製品に加工する方法は、公知の製法で行える。例えば、ウィッグを作る場合には、該繊維束ウィッグ用ミシンで縫製して蓑毛を作り、これをパイプに巻いてスチームセットやヘアアイロンセットにてカールを付与し、カールの付いた蓑毛をヘアキャップに縫い付け、スタイルを整えることにより作製できる。
【実施例】
【００８７】
次に、本発明を実施例に基づいてさらに具体的に説明するが、本発明はこれらに限定されるものではない。
【００８８】
本実施例および比較例で使用した原料は、以下のとおりである。
ポリエステル系樹脂：ポリエチレンテレフタレート（三菱化学（株）製、ＢＫ−２１８０）
ポリアミド系樹脂：ナイロン６６（デュポン社製、ザイテルＦＥ３２１８）
獣毛繊維：モヘア（アンゴラ山羊の毛）、平均単繊維繊度  ４０ｄｔｅｘ程度
人毛繊維：平均単繊維繊度  ５０ｄｔｅｘ程度のもの
リン系難燃剤：環状リン化合物系難燃剤（三光（株）製、ＭエステルＨＰ）
臭素系難燃剤：臭素化フェノキシ系難燃剤（東都化成（株）製、ＹＰＢ−４３Ｍ）
臭素化エポキシ系難燃剤：（阪本薬品工業（株）製、ＳＲ−Ｔ２００００）
エチレンビステトラブロモフタルイミド：アルべマール浅野社製のＳａｙｔｅｘ  ＢＴ−９３
難燃助剤：アンチモン酸ナトリウム（日本精鉱（株）製のＳＡ−Ａ、一次粒子径２．４
μｍ）
つや消し剤：メラミン／シリカ複合粒子である日産化学工業（株）製、オプトビーズ２０００Ｍ、平均粒子径１．９μｍ
【００８９】
（製造例１〜６）
表１に示す配合比率の配合物を水分量１００ｐｐｍ以下に乾燥し、ドライブレンドした。そして、前記配合物を二軸押出機（日本製鋼所（株）製、ＴＥＸ４４）に供給し、バレル設定温度２３０〜２８０℃で溶融混練し、ペレット化した。そして、前記ペレットを水分量１００ｐｐｍ以下程度に乾燥した後、溶融紡糸機（シンコーマシナリー（株）製、ＳＶ３０）に供給し、バレル設定温度２５０〜３００℃で扁平比が１．４：１の繭形断面ノズル孔を有する紡糸口金より溶融ポリマーを吐出し、２０℃の冷却風により空冷し、１００ｍ／分の速度で巻き取って未延伸糸を得た。次に、得られた未延伸糸を８５℃に加熱したヒートロールを用いて４倍に延伸し、２００℃に加熱したヒートロールを用いて熱処理を行い、３０ｍ／分の速度で巻き取り、合成繊維（マルチフィラメント）を得た。そして、前記合成繊維を親水性繊維処理剤の水溶液に浸漬したのち、熱風乾燥機を用い、１２０℃で１０分間乾燥させた。
【００９０】
なお、前記親水性繊維処理剤の水溶液はＫＷＣ−Ｑ（エチオキサイド−プロピレンオキサイドのランダム共重合ポリエーテル；丸菱油化（株）製）／ＫＷＣ−Ｂ（アミノ変性シリコーン；丸菱油化（株）製）／加工剤Ｎｏ．２９（カチオン性界面活性剤；丸菱油化（株）製）＝０．０８／０．１２／０．０６％ｏｍｆとなるように調製した水溶液である。
【００９１】
得られた合成繊維について、単繊維繊度、ＬＯＩ値、熱収縮率を評価した。ＬＯＩ値、熱収縮率の評価は以下の方法で行った。
<限界酸素指数、ＬＯＩ値>
１６ｃｍ／０．２５ｇのフィラメントを秤量し、端を軽く両面テープでまとめ、懸撚器で挟み撚りをかけた。そして、充分に撚りをかけた後、試料の真中を二つに折りさらに、撚り合わせた。そして、端をセロテープ（登録商標）で止め、全長７ｃｍになるようにしてサンプルを作成した。前記サンプルを１０５℃で６０分間乾燥し、さらに、デシケーターで３０分間以上乾燥した。乾燥されたサンプルを所定の酸素濃度に調整し、４０秒後、８〜１２ｍｍに絞った点火器で上部より着火し、着火後点火器を離す操作をした。このときに、５ｃｍ以上燃えるか、３分間以上燃え続けたときの酸素濃度を調べ、同じ条件で試験を３回繰り返し、限界酸素指数（ＬＯＩ値）とした。ＬＯＩ値が大きいほど燃え難く、難燃性が高い。
<熱収縮性>
セイコー電子工業（株）製、ＳＳＣ５２００Ｈ熱分析ＴＭＡ／ＳＳ１５０Ｃを用いて、フィラメントの熱収縮率を測定した。長さ１０ｍｍのフィラメント１０本を取り、５．５５ｍｇ／ｄｔｅｘの荷重をかけ、昇温速度３℃／分で３０〜２８０℃の範囲で熱収縮率を測定し、１８０℃における収縮率を評価した。
【００９２】
結果を表１に示す。
【００９３】
【表１】
2007169806.tif 000002
【００９４】
（製造例７）
牛の床皮を原料とし、アルカリで可溶化した皮片に３０質量％に希釈した過酸化水素水溶液を投入した後、乳酸水溶液で溶解し、ｐＨ３．５、固形分７．５質量％に調整した原液を作製した。そして、前記原液を減圧下で撹拌脱泡機（８ＤＭＶ型、（株）ダルトン製）により撹拌脱泡処理し、ピストン式紡糸原液タンクに移送し、さらに減圧下で静置して、脱泡を行なった。かかる原液をピストンで押し出した後、ギアポンプで定量送液し、孔径１０μｍの焼結フィルターで濾過した後、孔径０．２７５ｍｍ、孔長０．５ｍｍ、孔数３００の紡糸ノズルを通し、硫酸ナトリウム２０質量％を含有してなる２５℃の凝固浴（ホウ酸および水酸化ナトリウムでｐＨ１１に調整）へ紡出速度５ｍ／分で吐出し、再生コラーゲン繊維を得た。得られた再生コラーゲン繊維を、エピクロロヒドリン１．７質量％、水酸化ナトリウム０．０２４６質量％、および硫酸ナトリウム（中性無水芒硝、東ソー（株）製）１７質量％を含有した水溶液に２５℃で４時間浸漬した後、さらに反応液温度を４３℃に昇温して２時間浸漬した。反応終了後に反応液を除去し、２５℃の水を用いて３回バッチ水洗を行なった。この後、硫酸アルミニウム（硫酸バンド、日本軽金属（株）製）５．０質量％、クエン酸三ナトリウム塩（精製クエン酸ナトリウムＭ、扶桑化学工業（株）製）０．９質量％、水酸化ナトリウム１．２質量％を含有した水溶液に３０℃で浸漬し、反応開始から２時間後、３時間後および４時間にそれぞれ５質量％水酸化ナトリウム水溶液を反応液に添加した。その後、２５℃の水を用いて３回バッチ水洗を行なった。ついで、作製した繊維の一部をアミノ変性シリコーンのエマルジョンおよびプルロニック型ポリエーテル系静電防止剤からなる油剤を満たした浴槽に浸漬して油剤を付着させた。そして、５０℃に調整した熱風対流式乾燥機を用いて緊張下で乾燥させた。得られた繊維をパイプ軸方向と平行に新聞紙の上に均一に広げ、新聞紙と共にパイプに巻きその上から包帯で巻きつけ固定した。ついで８５℃のオートクレーブ（高圧蒸気滅菌器 ＨＩＣＬＡＶＥ ＨＡ−３００Ｐ／Ｖ、（株）平山製作所製）で１時間湿熱処理を行なった後、１１５℃に調整した送風定温恒温機（ＤＮ４３、ヤマト科学（株）製）で２時間乾燥し、単繊維繊度５７ｄｔｅｘで、１６０℃における熱収縮率４％の再生コラーゲン繊維のフィラメントを得た。
【００９５】
（実施例１〜１０及び比較例１〜７）
製造例１〜６の合成繊維、製造例７の再生コラーゲン繊維、人毛繊維、獣毛繊維を表２及び表３に示した割合で混合し、ハックリングして糸条を整えて人工毛髪用繊維束を得た。
【００９６】
得られた人工毛髪用繊維束を用いて、以下の評価方法により、アイロンセット性、スチームセット性、耐シャンプー性、触感及びコスト性を評価した。
<アイロンセット性>
長さ４５ｃｍ、総繊度約１５万ｄｔｅｘの繊維束を２つ折にして、一方の端を糸で集束した。この集束された繊維束をテスト用のマネキンヘッドに固定して吊り下げ、１８０℃に加熱したヘアアイロンで毛先から毛束を１０秒間巻き込んだ後、ヘアアイロンを抜き取り、試料にカールを付与した。このままカールが維持される試料については、冷却処理が必要でないと判断（○）とした。この際、明らかにカールが伸びてしまった試料については、冷却処理が必要であると判断（×）とした。
<スチームセット性>
長さ３０ｃｍ、総繊度５万ｄｔｅｘの繊維束を、直径２５ｍｍφのアルミパイプにスパイラルに巻き、ゴムバンドで固定した後、高圧殺菌装置（平山製作所（株）製）内に挿入して密閉し、スチームを発生させて１２０℃に昇温し、１２０℃になってから１時間セットした。冷却後、繊維束をパイプからはずして５分間水に浸漬し吸水させてから、ろ紙で表面の水分を取り除いた後にカールした繊維束の一方の端を固定して吊り下げた。
セット性の評価は、吊り下げた直後の長さ（セット前のカールが付いていない初期長は２５ｃｍ）を測定した。測定値が長くなるほどカールが伸びていることを示し、２５ｃｍになるとカールが完全に取れたことを示す。
<耐シャンプー性>
前記スチームセット性の評価において、吊り下げた繊維束を吊ったままで乾燥し、再度水に浸漬して吸水させることを３回繰り返した後の長さを測定した。
<触感>
専門美容師による官能評価を行い、４段階で評価した。
◎：天然毛髪と同等の非常に柔らかな風合い
○：天然毛髪に近い柔らかな風合い
△：天然毛髪に比べやや硬い風合い
×：天然毛髪に比べ硬い風合い
<コスト性>
タンパク質系繊維として、人毛繊維のみを用いた場合とその他のタンパク質系繊維を混合した場合とのコスト差を一般的な市場価格を基準に算定した。
○：コストが人毛繊維のみを用いた場合の６０％未満
△：コストが人毛繊維のみを用いた場合の６０％以上８０％未満
×：コストが人毛繊維のみを用いた場合の８０％以上
【００９７】
結果を表２及び表３に示す。
【００９８】
【表２】
2007169806.tif 000003
【００９９】
【表３】
2007169806.tif 000004
【０１００】
実施例１〜１０により得られた人工毛髪用繊維束を評価した表２において、前記人工毛髪用繊維束はいずれもアイロンセット性に優れており、また、スチームセット性及び耐シャンプー性の評価においても、長さが短く、カールが維持されていることがわかる。
【０１０１】
また、触感においてもいずれも天然毛髪と同等かそれに近い触感を有していた。そして、コスト性は、タンパク質系繊維として人毛繊維のみを用いた場合に比べて、６０％未満のコストに抑制できた。
【０１０２】
そして、実施例１〜１０の人工毛髪用繊維束においては、５７ｄｔｅｘの再生コラーゲン繊維、５０ｄｔｅｘの人毛繊維および４０ｄｔｅｘの獣毛繊維を組み合わせて用いているために、タンパク質系繊維として人毛繊維のみを用いる場合よりも、ボリューム感やスタイルの安定感の調整の自由度が高い。
【０１０３】
一方、表３において、再生コラーゲン繊維のみからなる人工毛髪用繊維束である比較例１及び人毛繊維のみからなる人工毛髪用繊維束である比較例２においては、スチームセット性及び耐シャンプー性が悪かった。また、ポリエチレンテレフタレート系繊維又はポリアミド繊維のみからなる人工毛髪用繊維束である比較例３及び４においては、スチームセット性及び耐シャンプー性には優れているが、アイロンセット性が悪いことがわかる。
【０１０４】
また、再生コラーゲン繊維とポリエチレンテレフタレート系繊維との混合物からなる人工毛髪用繊維束である比較例５及び獣毛繊維とポリアミド系繊維との混合物からなる人工毛髪用繊維束である比較例７においては、天然毛髪の触感に比べて硬い風合いであった。
【０１０５】
さらに、人毛繊維とポリエチレンテレフタレート系繊維との混合物からなる人工毛髪用繊維束である比較例６においてはコスト性が低かった。